(57)【要約】【課題】容易に製造され、プロピレン系重合体の特徴である成形性、機械的性質を維持したまま、（メタ）アクリル酸エステル重合体の特徴である染色性、塗装性等を併せ持った熱可塑性樹脂組成物を提供する。【解決手段】本発明の熱可塑性樹脂組成物は、２級アルコールもしくは３級アルコールとカルボン酸とのエステル基を有する第１の（メタ）アクリル酸エステル単量体単位が含まれたアクリル重合体（Ａ）と、プロピレン系重合体（Ｂ）とを含有する。【選択図】  なし【特許請求の範囲】
【請求項１】
２級アルコールもしくは３級アルコールとカルボン酸とのエステル基を有する第１の（メタ）アクリル酸エステル単量体単位が含まれたアクリル重合体（Ａ）と、プロピレン系重合体（Ｂ）とを含有することを特徴とする熱可塑性樹脂組成物。
【請求項２】
前記第１の（メタ）アクリル酸エステル単量体単位のエステル基が、脂環式炭化水素エステル基であることを特徴とする請求項１に記載の熱可塑性樹脂組成物。
【請求項３】
前記第１の（メタ）アクリル酸エステル単量体単位が、（メタ）アクリル酸シクロヘキシル、（メタ）アクリル酸４−ｔ−ブチルシクロヘキシル、（メタ）アクリル酸３，３，５−トリメチルシクロヘキシル、（メタ）アクリル酸イソボルニル、（メタ）アクリル酸トリシクロデカニル、（メタ）アクリル酸シクロペンタジエニルのうちの少なくとも１種であることを特徴とする請求項１または２に記載の熱可塑性樹脂組成物。
【請求項４】
前記第１の（メタ）アクリル酸エステル単量体単位が、（メタ）アクリル酸ｔ−ブチルであることを特徴とする請求項１に記載の熱可塑性樹脂組成物。
【請求項５】
前記アクリル重合体（Ａ）が、前記第１の（メタ）アクリル酸エステル単量体単位以外の他の単量体単位をさらに含有する共重合体であることを特徴とする請求項１〜４のいずれかに記載の熱可塑性樹脂組成物。
【請求項６】
前記第１の（メタ）アクリル酸エステル単量体単位以外の他の単量体単位が、前記第１の（メタ）アクリル酸エステル単量体単位以外の（メタ）アクリル酸エステル単量体単位である第２の（メタ）アクリル酸エステル単量体単位、鎖状オレフィン単量体単位から選ばれた少なくとも１種であることを特徴とする請求項５に記載の熱可塑性樹脂組成物。
【請求項７】
アクリル重合体（Ａ）中の第１の（メタ）アクリル酸エステル単量体単位の含有量が３０〜９９質量％であることを特徴とする請求項５または６に記載の熱可塑性樹脂組成物。
【発明の詳細な説明】
【０００１】
【発明の属する技術分野】
本発明は、主にプロピレン系樹脂とアクリル系樹脂との特徴を併せ持った熱可塑性樹脂組成物に関する。
【０００２】
【従来の技術】
オレフィン系樹脂やオレフィン系エラストマーなどのオレフィン系重合体は、成形加工性、柔軟性などに優れており、それらの特性を活かして、単独で、または他の熱可塑性エラストマーや熱可塑性樹脂、柔軟化剤などが配合されて成形材料として広く使用されている。
オレフィン系重合体の中でもプロピレン系重合体は、例えば、自動車のバンパー、コンソールパネルなどに多く使用されている。また、近年、環境問題などの点からリサイクル性のある材料が重要視されるようになっているが、プロピレン系重合体は熱可塑性でありリサイクル性が高い。
しかし、プロピレン系重合体は、極性基を持たないので、塗装性、印刷性、着色時の発色性などが低く、その結果、成形加工時や加工後の後処理時に施される色や模様などにおいて選択の幅が狭く、自由に選べないという問題があった。また、プロピレン系重合体は、柔軟性を有している反面、耐擦傷性、剛性が低いという問題もあった。
一方、塗装性、印刷性、耐擦傷性、剛性に優れた樹脂としてメタクリル樹脂等の（メタ）アクリル酸エステル重合体が知られている。しかしながら、（メタ）アクリル酸エステル重合体は一般に柔軟性に乏しく、耐衝撃性が低いために、これらの性質の改良が求められている。
【０００３】
そこで、プロピレン系重合体および（メタ）アクリル酸エステル重合体の欠点を互いに補うために、プロピレン系重合体と（メタ）アクリル酸エステル重合体とを単純にブレンドすることが考えられる。しかしながら、これらを単純にブレンドしても、両者の相溶性が充分でないために、ブレンドして成形した成形品は層状剥離を生じて機械的性質が大幅に低下する。
また、プロピレン系重合体および（メタ）アクリル酸エステル重合体の欠点を互いに補うことを目的とした樹脂や樹脂組成物が提案されている。例えば、プロピレン重合体にメタクリル酸エステル単量体を含浸させた後、ラジカル重合によりグラフト重合して得た改質ポリプロピレン樹脂が開示されている（例えば、特許文献１参照）。
また、有機金属触媒を用いて合成したオレフィン／アクリルブロック重合体を相溶化剤として用い、プロピレン系重合体と（メタ）アクリル酸エステル重合体とをブレンドした樹脂組成物が提案されている。このような樹脂組成物の具体例としては、バナジウム触媒により合成したプロピレン／メタクリル酸メチルのブロック重合体をポリプロピレンとポリメタクリル酸メチルの相溶化剤として配合したものが挙げられる（例えば、非特許文献２参照）。
【０００４】
【特許文献１】
特開平７−１３３３９８号公報
【非特許文献２】
ポリマージャーナル（Polymer Journal）、２３巻、１９９１年、２７７−２８４ページ
【０００５】
【発明が解決しようとする課題】
しかしながら、上述した改質ポリプロピレン樹脂では、グラフト率が高くならずに、多量のメタクリル酸エステル単独重合体が副生するため、機械的性質が十分に高くならなかった。
また、オレフィン／アクリルブロック重合体を相溶化剤とした場合には、層状剥離がない成形品が得られるが、オレフィン／アクリルブロック重合体を製造する過程においては、−６０℃程度の低温が必要であること、水、酸素の混入によりリビング性が大きく低下することなどの問題点を有しており、工業的な製造は困難であった。
本発明の目的は、前記事情を鑑みてなされたものであり、容易に製造され、プロピレン系重合体の特徴である成形性、機械的性質を維持したまま、（メタ）アクリル酸エステル重合体の特徴である染色性、塗装性等を併せ持った熱可塑性樹脂組成物を提供することにある。
【０００６】
【課題を解決するための手段】
本発明の熱可塑性樹脂組成物は、２級アルコールもしくは３級アルコールとカルボン酸とのエステル基を有する第１の（メタ）アクリル酸エステル単量体単位が含まれたアクリル重合体（Ａ）と、プロピレン系重合体（Ｂ）とを含有することを特徴としている。
【０００７】
【発明の実施の形態】
以下、本発明を詳細に説明する。
本発明の熱可塑性樹脂組成物は、アクリル重合体（Ａ）とプロピレン系重合体（Ｂ）とを含有する。
アクリル重合体（Ａ）は、２級アルコールもしくは３級アルコールとカルボン酸とのエステル基を有する第１の（メタ）アクリル酸エステル単量体単位が含まれたものである。
ここで、第１の（メタ）アクリル酸エステル単量体単位としては、例えば、メタクリル酸シクロペンチル、メタクリル酸シクロヘキシル、メタクリル酸シクロペプチル、メタクリル酸シクロオクチル、メタクリル酸４−ｔ−ブチルシクロヘキシル、メタクリル酸３，３，５−トリメチルシクロヘキシル、メタクリル酸トリシクロデカニル、メタクリル酸ジシクロペンタジエニル、メタクリル酸イソボルニル、メタクリル酸アダマンチル、メタクリル酸ジフェニルメチル、メタクリル酸トリフェニルメチル等の脂環式エステル基を有するメタクリル酸エステル単量体、
メタクリル酸ｔ−ブチル、メタクリル酸ｔ−アミル、メタクリル酸ジプロピルメチル、メタクリル酸トリプロピルメチル、メタクリル酸ジイソプロピルメチル、メタクリル酸トリイソプロピルメチル、メタクリル酸ジブチルメチル、メタクリル酸トリブチルメチル、メタクリル酸ジイソブチルメチル、メタクリル酸トリイソブチルメチル、メタクリル酸ジｔ−ブチルメチル、メタクリル酸トリｔ−ブチルメチル等の鎖状エステル基を有するメタクリル酸エステル単量体、
アクリル酸シクロペンチル、アクリル酸シクロヘキシル、アクリル酸シクロペプチル、アクリル酸シクロオクチル、アクリル酸４−ｔ−ブチルシクロヘキシル、アクリル酸３，３，５−トリメチルシクロヘキシル、アクリル酸トリシクロデカニル、アクリル酸ジシクロペンタジエニル、アクリル酸イソボルニル、アクリル酸アダマンチル、アクリル酸ジフェニルメチル、アクリル酸トリフェニルメチル等の脂環式エステル基を有するアクリル酸エステル単量体、
アクリル酸ｔ−ブチル、アクリル酸ｔ−アミル、アクリル酸ジプロピルメチル、アクリル酸トリプロピルメチル、アクリル酸ジイソプロピルメチル、アクリル酸トリイソプロピルメチル、アクリル酸ジブチルメチル、アクリル酸トリブチルメチル、アクリル酸ジイソブチルメチル、アクリル酸トリイソブチルメチル、アクリル酸ジｔ−ブチルメチル、アクリル酸トリｔ−ブチルメチル等の鎖状エステル基を有するアクリル酸エステル単量体が挙げられる。
これらは、単独で、または２種以上組み合わせて用いることができる。
【０００８】
これらの中でも耐熱性、プロピレン系重合体（Ｂ）に対する密着性の面から以下の（メタ）アクリル酸エステル単量体単位が好ましい。すなわち、好ましい（メタ）アクリル酸エステル単量体単位としては、メタクリル酸シクロペンチル、メタクリル酸シクロヘキシル、メタクリル酸シクロペプチル、メタクリル酸シクロオクチル、メタクリル酸４−ｔ−ブチルシクロヘキシル、メタクリル酸３，３，５−トリメチルシクロヘキシル、メタクリル酸トリシクロデカニル、メタクリル酸ジシクロペンタジエニル、メタクリル酸イソボルニル、メタクリル酸アダマンチル、メタクリル酸ジフェニルメチル、メタクリル酸トリフェニルメチル等の脂環式エステル基を有するメタクリル酸エステル単量体、アクリル酸シクロペンチル、アクリル酸シクロヘキシル、アクリル酸シクロペプチル、アクリル酸シクロオクチル、アクリル酸４−ｔ−ブチルシクロヘキシル、アクリル酸３，３，５−トリメチルシクロヘキシル、アクリル酸トリシクロデカニル、アクリル酸ジシクロペンタジエニル、アクリル酸イソボルニル、アクリル酸アダマンチル、アクリル酸ジフェニルメチル、アクリル酸トリフェニルメチル等の脂環式エステル基を有するアクリル酸エステル単量体、メタクリル酸ｔ−ブチル、メタクリル酸ｔ−アミル、アクリル酸ｔ−ブチル、アクリル酸ｔ−アミルが好ましく、メタクリル酸４−ｔ−ブチルシクロヘキシル、メタクリル酸３，３，５−トリメチルシクロヘキシル、メタクリル酸シクロヘキシル、メタクリル酸イソボルニル、メタクリル酸トリシクロデカニル、アクリル酸４−ｔ−ブチルシクロヘキシル、アクリル酸３，３，５−トリメチルシクロヘキシル、アクリル酸シクロヘキシル、アクリル酸イソボルニル、アクリル酸トリシクロデカニル、メタクリル酸ｔ−ブチル、アクリル酸ｔ−ブチルが挙げられる。
【０００９】
また、アクリル重合体（Ａ）は、上記第１の（メタ）アクリル酸エステル単量体単位以外の他の単量体単位（以下、他の単量体単位という）を含有する共重合体であってもよい。
他の単量体単位としては、第１の（メタ）アクリル酸エステル単量体単位と共重合可能なものであれば特に制限されないが、例えば、メタクリル酸メチル（ＭＭＡ）、メタクリル酸エチル、メタクリル酸ｎ−プロピル、メタクリル酸イソプロピル、メタクリル酸ｎ−ブチル、メタクリル酸イソブチル、メタクリル酸ｔ−ブチル、メタクリル酸イソアミル、メタクリル酸ラウリル、メタクリル酸ドデシル、メタクリル酸フェニル、メタクリル酸ベンジル、メタクリル酸グリシジル、メタクリル酸２−エチルヘキシル等のメタクリル酸エステル類；アクリル酸メチル（ＭＡ）、アクリル酸エチル、アタクリル酸ｎ−プロピル、アクリル酸イソプロピル、アクリル酸ｎ−ブチル、アクリル酸イソブチル、アクリル酸ｔ−ブチル、アクリル酸イソアミル、アクリル酸ラウリル、アクリル酸ドデシル、アクリル酸フェニル、アクリル酸ベンジル、アクリル酸グリシジル、アクリル酸２−エチルヘキシル等のアクリル酸エステル類（このような、第１の（メタ）アクリル酸エステル単量体単位以外の（メタ）アクリル酸エステル単量体単位を第２の（メタ）アクリル酸エステル単量体単位という）、
エチレン、プロピレン、１−ブテン、２−ブテン、１−ペンテン、３−メチル−１−ブテン、１−ヘキセン、４−メチル−１−ペンテン、３−メチル−１−ペンテン、１−オクテン、１−デセン、１−ドデセン、１−テトラデセン、１−ヘキサデセン、１−オクタデセン及び１−エイコセン等の分岐、直鎖状の鎖状オレフィン単量体単位；シクロペンテン、シクロヘプテン、ノルボルネン、５−メチル−２−ノルボルネン、テトラシクロドデセン及び２−メチル−１，４，５，８−ジメタノ−１，２，３，４，４ａ，５，８，８ａ−オクタヒドロナフタレン等の環状オレフィン単量体単位；フマル酸、無水マレイン酸、イタコン酸、無水イタコン酸、ビシクロ［２，２，１］−５−ヘプテン−２，３−ジカルボン酸無水物等のα，β−不飽和カルボン酸単量体単位；Ｎ−フェニルマレイミド，Ｎ−シクロヘキシルマレイミド、Ｎ−ｔ−ブチルマレイミド等のマレイミド単量体単位；カプリン酸ビニル、ラウリン酸ビニル、ステアリン酸ビニル、トリフルオロ酢酸ビニル等のビニルエステル単量体単位；ブタジエン、イソプレン、４−メチル−１，３−ペンタジエン、１，３−ペンタジエン等のジエン単量体単位；（メタ）アクリルアミド、（メタ）アクリロニトリル、ジアセトンアクリルアミド、ジメチルアミノエチルメタクリレート等の窒素含有単量体単位；アリルグリシジルエーテル、グリシジルアクリレート、グリシジルメタクリレート等のエポキシ基含有単量体単位；スチレン、ｏ−メチルスチレン、ｍ−メチルスチレン、ｐ−メチルスチレン、ｏ，ｐ−ジメチルスチレン等のモノ若しくはポリアルキルスチレン等の芳香族ビニル化合物単量体単位等を用いることができる。
これらの中で、入手のしやすさ、プロピレン系重合体（Ｂ）に対する密着性の面から第２の（メタ）アクリル単量体単位、鎖状オレフィン単量体単位を用いることが好ましく、更にはメタクリル酸メチル、メタクリル酸ｎ−ブチル、メタクリル酸ラウリル、メタクリル酸ドデシル、メタクリル酸ステアリル、アクリル酸メチル、アクリル酸ｎ−ブチル、メタクリル酸グリシジル、１−ヘキセン、１−オクテンを用いることが好ましい。
【００１０】
アクリル重合体（Ａ）中の第１の（メタ）アクリル酸エステル単量体単位の含有量は、熱可塑性樹脂組成物の機械強度の点から３０〜９９質量％であることが好ましく、５０〜９５質量％であることがより好ましい。
【００１１】
他の単量体を含有するアクリル重合体（Ａ）の構造は特に限定されず、例えば、ランダム共重合体、グラフト共重合体、ブロック共重合体等の構造を有することができる。
【００１２】
アクリル重合体（Ａ）は、プロピレン系重合体（Ｂ）への分散性の点から、その数平均分子量が５０００〜５０００００であることが好ましく、１００００〜３０００００であることがより好ましい。
【００１３】
アクリル重合体（Ａ）の重合方法は一般に公知とされている重合方法、例えばラジカル重合、チャージトランスファーラジカル重合、アニオン重合、グループトランスファー重合（ＧＴＰ）、配位アニオン重合等が採用できる。
【００１４】
プロピレン系重合体（Ｂ）としては結晶性プロピレン系重合体であれば、プロピレンのホモ重合体、ランダム共重合体、ブロック共重合体のいずれであってもよい。プロピレン系重合体（Ｂ）は１種でもよいし、２種類以上を混合して用いることもできる。
プロピレン系重合体（Ｂ）がランダム共重合体あるいはブロック共重合体である場合、プロピレン以外のα−オレフィンから誘導される繰り返し単位、また、ジエン化合物から誘導される繰り返し単位等の例としては、例えば、エチレン、１−ブテン、１−ペンテン、１−ヘキセン、４−メチル−１−ペンテン、１−オクテン、１−デセンのようなα-オレフィンから誘導される繰り返し単位；１,４−ヘキサジエン、１,６−オクタジエン、２−メチル−１,５−ヘキサジエン、６−メチル−１,５−ヘプタジエン、７−メチル−１,６−オクタジエンのような鎖状非共役ジエンから誘導される繰り返し単位；シクロヘキサジエン、ジシクロペンタジエン、メチルテトラヒドロインデン、５−ビニルノルボルネン、５−エチリデン−２−ノルボルネン、５−メチレン−２−ノルボルネン、５−イソプロピリデン−２−ノルボルネン、６−クロロメチル−５−イソプロペニル−２−ノルボルネンのような環状非共役ジエンから誘導される繰り返し単位；２,３−ジイソプロピリデン−５−ノルボルネン、２−エチリデン−３−イソプロピリデン−５−ノルボルネン、２−プロペニル−２,２−ノルボルナジエン等のα-オレフィン化合物あるいはジエン化合物から誘導される繰り返し単位が挙げられる。このようなα-オレフィンから誘導される繰り返し単位あるいはジエン化合物から誘導される繰り返し単位の含有量は、樹脂組成物の機械強度に優れることから通常は１〜２０モル％、好ましくは２〜１５モル％である。
【００１５】
プロピレン系重合体（Ｂ）においては、２３０℃、２．１６ｋｇ荷重で測定したときのメルトフローレートが、通常、０．０５〜１５０ｇ／１０分であり、成形性に優れることから好ましくは０．１〜１００ｇ／１０分である。
また、このプロピレン系重合体（Ｂ）において、Ｘ線回折法により測定された結晶化度は、通常、３０〜９０％の範囲であり、樹脂組成物の機械強度に優れることから好ましくは５０〜８０％の範囲内である。
【００１６】
上述したアクリル重合体（Ａ）とプロピレン系重合体（Ｂ）とを含有する熱可塑性樹脂組成物においては、プロピレン系重合体（Ｂ）１００質量部に対して、アクリル重合体（Ａ）が５〜１００質量部の量で含有されていることが好ましい。このような範囲の配合量であれば、層状剥離をより抑制し、成形体の剛性、染色性などの特性がより向上する。
【００１７】
熱可塑性樹脂組成物には、必要に応じて、耐熱安定剤、耐候安定剤、帯電防止剤、スリップ剤、アンチブロッキング剤、防曇剤、滑剤、染料、顔料、天然油、合成油、ワックス等を適宜量配合することができる。
さらに、熱可塑性樹脂組成物には、本発明の目的を損なわない範囲で、シリカ、ケイ藻土、アルミナ、酸化チタン、酸化マグネシウム、軽石粉、軽石バルーン、水酸化アルミニウム、水酸化マグネシウム、塩基性炭酸マグネシウム、ドロマイト、硫酸カルシウム、チタン酸カリウム、硫酸バリウム、亜硫酸カルシウム、タルク、クレー、マイカ、アスベスト、ガラス繊維、ガラスフレーク、ガラスビーズ、ケイ酸カルシウム、モンモリロナイト、ベントナイト、グラファイト、アルミニウム粉、硫化モリブデン、ボロン繊維、炭化ケイ素繊維等の無機フィラーを配合してもよい。
【００１８】
このような熱可塑性樹脂組成物は、アクリル重合体（Ａ）とプロピレン系重合体（Ｂ）と、所望により添加される他の成分とを混合して製造できる。このときの混合方法としては公知の方法を採用することができ、例えば、押出機、ニーダー等で機械的にブレンドする方法（機械的ブレンド法）が挙げられる。また、別の混合方法として、各成分を適当な良溶媒、例えばヘキサン、ヘプタン、デカン、シクロヘキサン、ベンゼン、トルエン、キシレン等の炭化水素溶媒に同時に溶解し、あるいはそれぞれ別々に溶解した後混合し、溶媒を除去する方法（溶媒法）、さらには上記２つの方法を組み合わせて行う方法等を挙げることもできる。これらの中でも機械的ブレンド法が好ましく、機械的ブレンド法の中でも、アクリル重合体（Ａ）とプロピレン系重合体（Ｂ）と、所望により添加される他の成分とを混合して、少なくともアクリル重合体（Ａ）およびプロピレン系重合体（Ｂ）が溶融する温度以上に加熱しながら混練する方法が好ましい。混練する方法では、混練温度が１００℃から２８０℃の範囲であることが好ましい。
【００１９】
このような熱可塑性樹脂組成物では、アクリル重合体（Ａ）が第１の（メタ）アクリル酸エステル単量体単位を含有し、第１の（メタ）アクリル酸エステル単量体単位は嵩高い官能基を有しているので、プロピレン系重合体（Ｂ）との相溶性が高い。したがって、それぞれの重合体の欠点を補うことができ、その結果、この熱可塑性樹脂組成物を成形した成形体は耐熱性、耐衝撃性、剛性、強度、成形性、耐傷付性、耐光性、耐溶剤性、耐薬品性のバランスに優れる。そして、このような熱可塑性樹脂組成物は、これらの特性が要求される自動車部品、機械ハウジング、機械部品を形成するための材料として好適に使用することができる。
また、この熱可塑性樹脂組成物は、特殊な条件下にせずに容易に製造できるので、工業的な生産に適用できる。
【００２０】
【実施例】
以下、参考例、実施例および比較例により本発明をさらに詳しく説明するが、本発明はこれら実施例によって制限されるものではない。なお、以下の記載において、「質量部」は「部」と、「質量％」は「％」と略記する。
なお、参考例、実施例および比較例においては、以下の（１）〜（５）のような各種測定、評価を行った。
（１）アクリル重合体（Ａ）の組成
１Ｈ-ＮＭＲ（日本電子製、ＪＮＭ−ＥＸ２７０）により求めた。
（２）アクリル重合体（Ａ）の数平均分子量
ポリメタクリル酸メチルをスタンダードとしてＧＰＣ（Ｗａｔｅｒｓ製、ＧＰＣ−１５０Ｃ）を用いて測定した。
（３）引張り試験、曲げ試験
引張り試験：ＡＳＴＭ  Ｄ６３８に準じて行い、破断伸度を求めた。
曲げ試験：ＡＳＴＭ  Ｄ７９０に準じて行い、曲げ弾性率を求めた。
（４）層状剥離
得られた熱可塑性樹脂組成物から成形されたシート状試験片を、手で折り曲げて破断させ、試験片の表皮（スキン層）が層状に剥離したかどうかを目視で観察して評価した。その評価では、層状に剥離しなかった場合を○、層状に剥離した場合を×とした。
（５）染色性
得られた熱可塑性樹脂組成物から成形されたシート状の試験片をエンマルゲン９０９の０．１％水溶液中で８０℃、１時間保持し、その表面を洗浄した後、テラシーブルー（サンプルに対して１％）水溶液によりオートクレーブ中１００℃、４時間で染色した。その後、水洗し色調変化を目視で観察して評価した。その評価では、青に着色した場合を○、変化しなかった場合を×とした。
【００２１】
（参考例１）
１リットル冷却管付フラスコに、メタクリル酸４−ｔ−ブチルシクロヘキシル４５０部とトルエン２３０部とを加え、窒素バブリングすることにより窒素置換した。次いで、２，２−アゾビスイソブチロニトリル６部を加えた後に昇温し、内温８０℃にて８時間保持し重合を完結させてアクリル重合体（Ａ）を含む重合溶液を得た。次いで、この重合溶液にトルエン１０００部を追加してアクリル重合体（Ａ）を完全に溶解させた後、メタノール２００００部に投じて、アクリル重合体（Ａ）を析出、沈殿させた。そして、沈殿物をろ過して白色固体を得て、この白色固体をメタノールで洗浄し、減圧乾燥して精製してアクリル重合体（Ａ）を得た。得られたアクリル重合体（Ａ）の数平均分子量は３９０００であった。
【００２２】
（参考例２）
メタクリル酸４−ｔ−ブチルシクロヘキシル４５０部の代わりにアクリル酸４−ｔ−ブチルシクロヘキシル４２０部を使用し、トルエンの添加量を２１０部としたこと以外は参考例１と同様にしてアクリル重合体（Ａ）を得た。
得られたアクリル重合体（Ａ）の数平均分子量は１２０００であった。
【００２３】
（参考例３）
メタクリル酸４−ｔ−ブチルシクロヘキシル４５０部の他に、メタクリル酸ラウリルおよびメタクリル酸ドデシルの混合物（三菱レイヨン（株）製アクリエステルＳＬ）２１０部を加え、トルエンの添加量を２７０部としたこと以外は参考例１と同様にしてアクリル重合体（Ａ）を得た。
得られたアクリル重合体（Ａ）の組成は、メタクリル酸４−ｔ−ブチルシクロヘキシル／アクリエステルＳＬ＝５９／４１（質量比）であった。また、得られたアクリル重合体（Ａ）の数平均分子量は４００００であった。
【００２４】
（参考例４）
メタクリル酸４−ｔ−ブチルシクロヘキシルの代わりに、アクリル酸４−ｔ−ブチルシクロへキシル３００部および１−ヘキセン１７０部を用い、トルエンの添加量を５００部としたこと以外は参考例１と同様にしてアクリル重合体（Ａ）を得た。
得られたアクリル重合体（Ａ）の組成は、アクリル酸４−ｔ−ブチルシクロヘキシル／１−ヘキセン＝８４／１６（質量比）であった。また、得られたアクリル重合体（Ａ）の数平均分子量は１４０００であった。
【００２５】
（実施例１〜４）
参考例１〜４のように合成したアクリル重合体（Ａ）と、ポリプロピレン（日本ポリケム（株）製ノバテックＦＡ３ＤＡ）とを表１に記載の割合で配合し、２３０℃に設定した二軸押出機に供給、溶融混練し、さらに成形して熱可塑性樹脂組成物からなる厚さ２ｍｍのシートを得た。得られたシートの物性評価結果について表１に示す。
【００２６】
【表１】
2004196990.tif 000002
【００２７】
（比較例１）
ポリメチルメタクリレート（三菱レイヨン（株）製アクリペットＶＨ）とポリプロピレン（日本ポリケム（株）製ノバテックＦＡ３ＤＡ）とを表１に記載の割合で配合し、２３０℃に設定した二軸押出機に供給、溶融混練し、さらに成形して熱可塑性樹脂組成物からなる厚さ２ｍｍのシートを得た。得られたシートの物性評価結果について表１に示す。
【００２８】
（比較例２）
ポリプロピレン（日本ポリケム（株）製ノバテックＦＡ３ＤＡ）単独のシート状成形品（厚さ２ｍｍ）物性の評価結果を表１に示す。
【００２９】
実施例１〜４のシートは、アクリル重合体（Ａ）を含有していたので、ポリプロピレンとの相溶性が高く、機械的性質に優れていた。また、アクリル重合体（Ａ）は極性を有するため、染色性に優れていた。
比較例１のシートは、アクリル重合体（Ａ）を含有していなかったので、染色性はあるものの伸度が大幅に低下した。
比較例２のポリプロピレンからなるシートは、非極性であるため、染料によって全く染色されなかった。
【００３０】
【発明の効果】
本発明によれば、プロピレン系重合体の特徴である成形性、機械的性質を維持したまま、（メタ）アクリル酸エステル重合体の特徴である染色性、塗装性等を併せ持つことができる。また、容易に製造できるので、工業的である。